СЫРЬЕВАЯ СМЕСЬ ДЛЯ ИЗГОТОВЛЕНИЯ ПЕНОСТЕКЛА
RAW MIXTURE FOR PREPARING FOAMED GLASS

Изобретение относится к области технологии силикатов и касается производства пеностекла.
Известна сырьевая смесь для изготовления пеностекла, включающая, мас.%: стеклобой 70-90, шунгит 10-30 [1].
Задачей изобретения является повышение водостойкости пеностекла.
Технический результат достигается тем, что сырьевая смесь для изготовления пеностекла, включающая стеклобой и шунгит, дополнительно содержит рубленое стекловолокно при следующем соотношении компонентов, мас.%: стеклобой 50-58; шунгит 36-40; рубленое стекловолокно 6-10.
В таблице приведены примерные составы сырьевой смеси.
Таблица
Компоненты
Содержание, мас.% в составах
1
2
Стеклобой
50
58
Шунгит
40
36
Рубленое стекловолокно
10
6
Потери веса при кипячении в воде в течение 1 ч, %
0,02-0,03
0,02-0,03
Изготовление пеностекла поясняется следующим примером.
Подготавливают сырьевые компоненты стеклобой (например, бой оконного листового стекла), шунгит. Каждый из компонентов в отдельности измельчают (размалывают) и пропускают через сетку №008. Компоненты дозируют в требуемых количествах и перемешивают с добавлением рубленого на отрезки 5-7 мм стекловолокна Полученную смесь помещают в стальные формы, предварительно смазанные внутри, например пастой на основе каолина Формы, заполненные примерно на Ѕ помещают в электропечь, где проводят термообработку. Температура и продолжительность обработки подбирается в каждом случае конкретно исходя из свойств используемых стеклобоя и стекловолокна, а также конструкции печи.
Сырьевая смесь позволяет получать водостойкое пеностекло.
Источник информации
1. А.с. №844597 СССР, С03С 1/00, 1981.